(57)【要約】  吸水して適度な硬さを備え、皮膚刺激は少なく、皮膚のマッサージ効果は良好なスクラブ剤を提供する。  本発明のスクラブ剤は、純水吸水倍率が、３０倍以上であり、かつ、吸水して３０質量倍に膨潤した状態における圧縮破断応力が、０．１４〜１．４０Ｎである。【特許請求の範囲】
【請求項１】
純水吸水倍率が、３０倍以上であり、かつ、吸水して３０質量倍に膨潤した状態における圧縮破断応力が、０．１４〜１．４０Ｎである、吸水性スクラブ剤。
【請求項２】
第１のポリマー粒子に第２のポリマーが浸透した構造を有する、請求項１に記載の吸水性スクラブ剤。
【請求項３】
前記第１のポリマー粒子が、単量体Ａ及びその塩のうち少なくとも一方を含む第１の単量体成分の重合体を含み、
前記第２のポリマーが、単量体Ｂ及びその塩のうち少なくとも一方を含む第２の単量体成分の重合体を含み、
前記単量体Ａの酸解離指数が、前記単量体Ｂの酸解離指数よりも小さい、請求項１又は２に記載の吸水性スクラブ剤。
【請求項４】
前記単量体Ｂの酸解離指数と前記単量体Ａの酸解離指数の差（ΔｐＫａ）が、１．５以上である、請求項３に記載の吸水性スクラブ剤。
【請求項５】
前記単量体Ａが、不飽和スルホン酸系単量体であり、
前記単量体Ｂが、水溶性エチレン性不飽和単量体である、請求項４に記載の吸水性スクラブ剤。
【請求項６】
顆粒状、略球状、または略球状の粒子が凝集した形状である、請求項１〜５のいずれかに記載の吸水性スクラブ剤。
【請求項７】
第１のポリマー粒子を用意する工程と、
前記第１のポリマー粒子に、第２のポリマーを形成する、単量体Ｂ及びその塩のうち少なくとも一方を含む第２の単量体成分を浸透させる工程と、
前記第１のポリマー粒子中に浸透した前記第２の単量体成分を重合させて、前記第１のポリマー粒子に前記第２のポリマーが浸透した構造を形成する工程と、を備える、吸水性スクラブ剤の製造方法。
【請求項８】
請求項１〜７のいずれかに記載の吸水性スクラブ剤を含む、化粧料。
【発明の詳細な説明】
【技術分野】
【０００１】
本発明は、吸水性スクラブ剤、その製造方法、及び化粧料に関する。
【背景技術】
【０００２】
従来、皮膚用洗浄剤などの化粧料には、洗浄能力を向上させる観点などから、スクラブ剤が配合されることがある。スクラブ剤による洗浄能力の向上には、主に以下の２つの作用が関与している。第１の作用としては、スクラブ剤が汚れにぶつかることで、汚れをこすり落とす作用であり、第２の作用としては、スクラブ剤が増粘して汚れに接着することで、汚れを剥がしとる作用である。【０００３】
スクラブ剤が広く用いられている化粧料としては、洗顔料が挙げられる。洗顔料において、スクラブ剤は、主に、毛穴内の皮脂や古い角質の除去のために使用されている。【０００４】
また、スクラブ剤は、洗浄剤の他、スクラブ剤が皮膚へぶつかることによる刺激によって、マッサージ効果を付与する用途でも化粧料に使用されている。このような化粧料としては、例えば、ボディークリーム、マッサージクリームなどが挙げられる。【０００５】
化粧料に配合される従来のスクラブ剤としては、例えば、活性炭の粒子、タルク（ハイドロタルサイトのような粘土鉱物）の粉砕品、ポリエチレンなどの合成樹脂粒子、球状多孔質シリカなどが知られている（例えば、特許文献１，２を参照）。また、スクラブ剤としては、活性炭粉末やタルクの粉末を水溶性樹脂で造粒し、応力により形状が崩壊する顆粒状のスクラブ剤や、水溶性高分子を造粒又は架橋したゲル状のスクラブ剤なども知られている。
【先行技術文献】
【特許文献】
【０００６】
【特許文献１】特開平６−１７９８９２号公報
【特許文献２】特開２０１１−２２５５４８号公報
【発明の概要】
【発明が解決しようとする課題】
【０００７】
活性炭の粒子、タルクの粉砕品、ポリエチレンなどの合成樹脂粒子、球状多孔質シリカなどのスクラブ剤は、洗浄剤に配合されると高い洗浄効果を発揮できるものの、粒子が硬く、皮膚刺激が強いという問題を有している。また、前述の顆粒状のスクラブ剤は、外力が加わるとすぐに崩壊するため、痛みなどの皮膚刺激は少ない反面、皮膚のマッサージ効果は得られ難い。また、前述のゲル状のスクラブ剤は、柔らかいため、痛みなどの皮膚刺激は少ない反面、皮膚のマッサージ効果は得られ難い。【０００８】
本発明は、吸水して適度な硬さを備え、皮膚刺激は少なく、皮膚のマッサージ効果が良好な吸水性スクラブ剤を提供することを主な目的とする。
【課題を解決するための手段】
【０００９】
本発明者らは、上記課題を解決するために鋭意検討した。その結果、純水吸水倍率が、３０倍以上であり、かつ、吸水して３０質量倍に膨潤した状態における圧縮破断応力が、０．１４〜１．４０Ｎである吸水性樹脂粒子は、吸水して適度な硬さを備え、皮膚刺激は少なく、皮膚のマッサージ効果が良好であることを見出した。本発明は、このような知見に基づき完成した発明である。【００１０】
すなわち、本発明は、下記の構成を備える発明を提供する。
項１．  純水吸水倍率が、３０倍以上であり、かつ、吸水して３０質量倍に膨潤した状態における圧縮破断応力が、０．１４〜１．４０Ｎである、吸水性スクラブ剤。
項２．  第１のポリマー粒子に第２のポリマーが浸透した構造を有する、項１に記載の吸水性スクラブ剤。
項３．  前記第１のポリマー粒子が、単量体Ａ及びその塩のうち少なくとも一方を含む第１の単量体成分の重合体を含み、
前記第２のポリマーが、単量体Ｂ及びその塩のうち少なくとも一方を含む第２の単量体成分の重合体を含み、
前記単量体Ａの酸解離指数が、前記単量体Ｂの酸解離指数よりも小さい、項１又は２に記載の吸水性スクラブ剤。
項４．  前記単量体Ｂの酸解離指数と前記単量体Ａの酸解離指数の差（ΔｐＫａ）が、１．５以上である、項３に記載の吸水性スクラブ剤。
項５．  前記単量体Ａが、不飽和スルホン酸系単量体であり、
前記単量体Ｂが、水溶性エチレン性不飽和単量体である、項４に記載の吸水性スクラブ剤。
項６．  顆粒状、略球状、または略球状の粒子が凝集した形状である、項１〜５のいずれかに記載の吸水性スクラブ剤。
項７．  第１のポリマー粒子を用意する工程と、
前記第１のポリマー粒子に、第２のポリマーを形成する、単量体Ｂ及びその塩のうち少なくとも一方を含む第２の単量体成分を浸透させる工程と、
前記第１のポリマー粒子中に浸透した前記第２の単量体成分を重合させて、前記第１のポリマー粒子に前記第２のポリマーが浸透した構造を形成する工程と、を備える、吸水性スクラブ剤の製造方法。
項８．  請求項１〜６のいずれかに記載の吸水性スクラブ剤を含む、化粧料。
【発明の効果】
【００１１】
本発明によれば、吸水して適度な硬さを備え、皮膚刺激は少なく、皮膚のマッサージ効果が良好な吸水性スクラブ剤を提供することができる。さらに、本発明によれば、当該吸水性スクラブ剤の製造方法、及び当該吸水性スクラブ剤を含む化粧料を提供することもできる。
【発明を実施するための形態】
【００１２】
本発明の吸水性スクラブ剤は、純水吸水倍率が、３０倍以上であり、かつ、吸水して３０質量倍に膨潤した状態における圧縮破断応力が、０．１４〜１．４０Ｎであることを特徴としている。本発明の吸水性スクラブ剤は、このような特定の物性を備えていることにより、化粧料などに使用された際に、吸水して適度な硬さを備え、皮膚刺激は少なく、皮膚のマッサージ効果を好適に発揮することができる。
【００１３】
また、本発明の吸水性スクラブ剤は、例えば以下の工程を備える製造方法によって、好適に製造することができる。すなわち、第１のポリマー粒子を用意する工程と、第１のポリマー粒子に、第２のポリマーを形成する、単量体Ｂ及びその塩のうち少なくとも一方を含む第２の単量体成分を浸透させる工程と、第１のポリマー粒子中に浸透した第２の単量体成分を重合させて、第１のポリマー粒子に第２のポリマーが浸透した構造を形成する工程とを備える製造方法によって、本発明の吸水性スクラブ剤が好適に製造される。
【００１４】
以下、本発明の吸水性スクラブ剤、その製造方法、及び当該吸水性スクラブ剤を含む化粧料について、詳述する。
【００１５】
なお、本明細書に段階的に記載されている数値範囲において、ある段階の数値範囲の上限値又は下限値は、他の段階の数値範囲の上限値又は下限値と任意に組み合わせることができる。本明細書に記載されている数値範囲において、その数値範囲の上限値又は下限値は、実施例に示されている値又は実施例から一義的に導き出せる値に置き換えてもよい。また、本明細書において、「〜」で結ばれた数値は、「〜」の前後の数値を下限値及び上限値として含む数値範囲を意味する。
【００１６】
（吸水性スクラブ剤）
本発明の吸水性スクラブ剤は、粒子状の吸水性樹脂である。吸水性スクラブ剤（粒子状の吸水性樹脂）は、第１のポリマー粒子に第２のポリマーが浸透した構造を有していることが好ましい。第１のポリマー粒子に第２のポリマーが浸透した構造とは、第１のポリマー粒子の表面から内側にかけて第２のポリマーが存在していることを意味しており、例えば後述のような吸水性スクラブ剤の製造方法によって形成される構造である。
【００１７】
吸水性スクラブ剤において、第２のポリマーは、第１のポリマー粒子の表面とその近傍部分のみに存在していてもよいし、表面から中心部分にまで到達していてもよい。第２のポリマーは、第１のポリマー粒子の表面の少なくとも一部を覆っており、表面の全体を覆っていてもよいし、表面の一部を覆っていてもよい。また、第２のポリマーが複数の第１のポリマー粒子を連結していてもよい。
【００１８】
前記の物性を備える本発明の吸水性スクラブ剤は、例えば、第１のポリマー粒子に、第２のポリマーを形成する、単量体Ｂ及びその塩のうち少なくとも一方を含む第２の単量体成分を浸透させ、第１のポリマー粒子中に浸透した第２の単量体成分を重合させることによって製造することができる。この方法の詳細については、後述の通りである。
【００１９】
吸水して適度な硬さを備え、皮膚刺激は少なく、皮膚のマッサージ効果を良好とする観点から、吸水性スクラブ剤の純水吸水倍率の下限値は、３０倍であり、好ましくは７０倍であり、より好ましくは１００倍である。また、純水吸水倍率の上限値は、例えば、４００倍であり、好ましくは３００倍であり、さらに好ましくは２００倍である。
吸水性スクラブ剤の純水吸水倍率は、実施例に記載の方法により測定される値である。
【００２０】
また、吸水して適度な硬さを備え、皮膚刺激は少なく、皮膚のマッサージ効果を良好とする観点から、吸水性スクラブ剤の圧縮破断応力は、０．１４〜１．４０Ｎである。圧縮破断応力の下限値は、０．１４Ｎであり、好ましくは０．１７Ｎであり、さらに好ましくは０．２Ｎである。また、圧縮破断応力の上限値は、好ましくは１．１３Ｎであり、さらに好ましくは０．８５Ｎであり、よりさらに好ましくは０．６０Ｎである。
なお、吸水性スクラブ剤の圧縮破断応力は、純水を吸水して３０質量倍に膨潤した状態における測定値である。
吸水性スクラブ剤の圧縮破断応力は、実施例に記載の方法により測定される。
【００２１】
吸水して適度な硬さを備え、皮膚刺激は少なく、皮膚のマッサージ効果を良好とする観点から、吸水性スクラブ剤の中位粒子径の下限値は、好ましくは１０μｍであり、より好ましくは１００μｍであり、よりさらに好ましくは１３０μｍであり、特に好ましくは１５０μｍである。吸水性スクラブ剤の中位粒子径の上限値は、好ましくは５００μｍであり、より好ましくは３５０μｍであり、よりさらに好ましくは２５０μｍであり、特に好ましくは２００μｍである。
吸水性スクラブ剤の中位粒子径は、ＪＩＳ標準篩を用いて測定され、具体的には、実施例に記載の方法により測定される値である。
【００２２】
吸水性スクラブ剤の形状は、例えば、顆粒状、略球状、略球状の粒子が凝集した形状、不定形破砕状、不定形破砕状の粒子が凝集した形状、板状等である。吸水性スクラブ剤が逆相懸濁重合法や噴霧液滴重合法を利用して製造される場合、顆粒状や、球状や楕円球状等の略球状の粒子形状や、略球状の粒子が凝集した形状を有する吸水性スクラブ剤が得られる。また、吸水性スクラブ剤が水溶液重合法を利用して製造される場合、不定形破砕状や、不定形破砕状の粒子が凝集した形状を有する吸水性スクラブ剤が得られる。吸水して適度な硬さを備え、皮膚刺激は少なく、皮膚のマッサージ効果を良好とする観点からは、吸水性スクラブ剤の形状は、顆粒状、略球状、または略球状の粒子が凝集した形状が好ましい。
【００２３】
吸水して適度な硬さを備え、皮膚刺激は少なく、皮膚のマッサージ効果を良好とする観点から、吸水性スクラブ剤において、第１のポリマー粒子は、単量体Ａ及びその塩のうち少なくとも一方を含む第１の単量体成分の重合体であり、第２のポリマーが、単量体Ｂ及びその塩のうち少なくとも一方を含む第２の単量体成分の重合体であり、単量体Ａの酸解離指数（ｐＫａ）が、単量体Ｂの酸解離指数よりも小さいことが好ましい。さらに、同様の観点から、単量体Ｂの酸解離指数と単量体Ａの酸解離指数との差（ΔｐＫａ＝単量体Ｂの酸解離指数−単量体Ａの酸解離指数）は、好ましくは１．５以上であり、より好ましくは２．０以上であり、さらに好ましくは２．５以上である。また、ΔｐＫａは、例えば、４．０以下であり、好ましくは３．５以下であり、より好ましくは３．０以下である。
単量体Ｂの酸解離指数と単量体Ａの酸解離指数との差（ΔｐＫａ）が上記範囲内であれば、第１のポリマー粒子の浸透圧が高くなり、且つ、第２の単量体成分に含まれる単量体Ｂ及び／又はその塩がイオン化し難くなることにより、第１のポリマー粒子に第２の単量体成分が良好に浸透すると考えられる。
【００２４】
単量体Ａの酸解離指数は、好ましくは０．５〜２．５であり、より好ましくは１．０〜２．０であり、さらに好ましくは１．０〜１．５である。また、単量体Ｂの酸解離指数は、好ましくは２．０〜６．０であり、より好ましくは３．５〜５．０であり、さらに好ましくは４．０〜４．５である。
なお、単量体Ａ及びＢの酸解離指数（ｐＫａ）は、実施例に記載の方法により測定される値である。
【００２５】
単量体Ａとしては、好ましくは不飽和スルホン酸系単量体が挙げられる。また、単量体Ｂとしては、好ましくは水溶性エチレン性不飽和単量体が挙げられる。不飽和スルホン酸系単量体、水溶性エチレン性不飽和単量体、及びこれらの塩の具体例については、後述の吸水性スクラブ剤の製造方法において例示する。
【００２６】
（吸水性スクラブ剤の製造方法）
吸水性スクラブ剤の製造方法においては、まず、第１のポリマー粒子を用意する。次に、第１のポリマー粒子に、第２のポリマーを形成する、単量体Ｂ及びその塩のうち少なくとも一方を含む第２の単量体成分を浸透させる。さらに、第１のポリマー粒子中に浸透した第２の単量体成分を重合させて、第１のポリマー粒子に第２のポリマーが浸透した構造を有する吸水性スクラブ剤を得る。以下、これらの工程について詳述する。
【００２７】
第１のポリマー粒子は、単量体Ａ及びその塩のうち少なくとも一方を含む第１の単量体成分を重合することによって得られる。第１の単量体成分が単量体Ａ及び／又はその塩のみを含む場合、第１のポリマー粒子は、単量体Ａ及び／又はその塩のみが重合した構造を有する。他方、第１の単量体成分が単量体Ａ及びその塩以外の単量体（以下、単量体Ｘと称する）を含む場合、第１のポリマー粒子は単量体Ａ及び／又はその塩に単量体Ｘがさらに共重合した構造を有する。単量体Ａ及びその塩としては、第１のポリマー粒子を構成した後に、第２のポリマーを形成する第２の単量体成分が浸透して重合可能なものであれば特に制限されない。
【００２８】
第１のポリマー粒子は、好ましくは前記の酸解離指数を有する単量体Ａを用いた重合体であり、より好ましくは単量体Ａとして不飽和スルホン酸系単量体を用いた重合体であり、さらに好ましくは単量体Ａとして前記の酸解離指数を有する不飽和スルホン酸単量体を用いた重合体である。
【００２９】
第１のポリマー粒子は、例えば、第１の単量体成分を炭化水素分散媒中で、内部架橋剤及びラジカル重合開始剤の存在下、逆相懸濁重合させることにより、好適に製造することができる。
【００３０】
＜第１の単量体成分の重合工程＞
［第１の単量体成分］
第１のポリマー粒子を形成する第１の単量体成分は、単量体Ａのみを含んでいてもよいし、単量体Ａの塩のみを含んでいてもよいし、単量体Ａ及びその塩のみを含んでいてもよいし、単量体Ａ及び／又はその塩に加えて単量体Ｘを含んでいてもよい。
【００３１】
単量体Ａとしては、前記の酸解離指数を充足するものが好ましく、不飽和スルホン酸系単量体などの強電解質の不飽和単量体が好ましい。不飽和スルホン酸系単量体の具体例としては、ビニルスルホン酸、アリルスルホン酸、メタリルスルホン酸、スチレンスルホン酸、２−（メタ）アクリルアミド−２−メチルプロパンスルホン酸、３−アリロキシ−２−ヒドロキシプロパンスルホン酸、スルホエチル（メタ）アクリレート、スルホプロピル（メタ）アクリレート、２−ヒドロキシスルホプロピル（メタ）アクリレート、スルホエチルマレイミド、メタクリル酸３−スルホプロピルなどが挙げられ、好ましくは、２−（メタ）アクリルアミド−２−メチルプロパンスルホン酸が用いられる。なお、本明細書においては、「アクリ」及び「メタクリ」を合わせて「（メタ）アクリ」と表記する。単量体Ａは、１種類のみを用いてもよいし、２種類以上を組み合わせて用いてもよい。
【００３２】
なお、単量体Ａを２種以上組み合わせて用いる場合、一部の単量体Ａが上述した範囲の酸解離指数を有することが好ましく、全部の単量体Ａが上述した範囲の酸解離指数を有することがより好ましい。
また、単量体Ａを２種以上組み合わせて用いる場合、単量体Ｂとの酸解離指数の差（ΔｐＫａ）を求める際に基準となる単量体Ａは、２種以上の単量体Ａのうち最も酸解離指数の大きなものである。
【００３３】
単量体Ｘは、１種類のみを用いてもよいし、２種類以上を組み合わせて用いてもよい。例えば、単量体Ａとして、２−（メタ）アクリルアミド−２−メチルプロパンスルホン酸などの不飽和スルホン酸系単量体を用いた場合、後述の単量体Ｂ（例えば、水溶性エチレン性不飽和単量体として、（メタ）アクリル酸及び／又は（メタ）アクリルアミド）を単量体Ｘとして共重合してもよい。なお、第１の単量体成分において、単量体Ａ及び／又はその塩が占める割合（単量体Ａ及びその塩を含む場合は、両者の合計量の占める割合）は、７０モル％以上であることが好ましく、８０モル％以上であることがより好ましく、９０モル％以上であることがさらに好ましい。単量体Ａ及び／又はその塩が占める割合の上限値は、１００モル％である。なお、単量体Ａ及び／又はその塩が占める割合が１００モル％である場合、第１の単量体成分には単量体Ｘが含まれていない。
【００３４】
単量体Ａの塩は、例えば、単量体Ａが２−（メタ）アクリルアミド−２−メチルプロパンスルホン酸等のように酸基を有する場合、この酸基をアルカリ性中和剤によって中和することで得られる。このようなアルカリ性中和剤としては、水酸化ナトリウム、炭酸ナトリウム、炭酸水素ナトリウム、水酸化カリウム、炭酸カリウム等のアルカリ金属塩；アンモニア等が挙げられる。また、これらのアルカリ性中和剤は、中和操作を簡便にするために水溶液の状態にして用いてもよい。なお、前述したアルカリ性中和剤は、単独で用いてもよく、２種類以上を組み合わせて用いてもよい。
【００３５】
アルカリ性中和剤による単量体Ａの中和度としては、単量体Ａが有する全ての酸基に対する中和度として、１０〜１００モル％であることが好ましく、３０〜１００モル％であることがより好ましく、４０〜１００モル％であることがさらに好ましく、５０〜１００モル％であることがよりさらに好ましい。
【００３６】
第１の単量体成分は、水溶液の状態で炭化水素分散媒中に分散されて、逆相懸濁重合に供されるのが好ましい。第１の単量体成分は、水溶液とすることにより、炭化水素分散媒中での分散効率を上昇させることができる。この水溶液における第１の単量体成分の濃度としては、２０質量％〜飽和濃度の範囲であることが好ましい。また、第１の単量体成分の濃度としては、５５質量％以下であることがより好ましく、５０質量％以下であることがさらに好ましく、４５質量％以下であることがよりさらに好ましい。一方、第１の単量体成分の濃度としては２５質量％以上であることがより好ましく、２８質量％以上であることがさらに好ましく、３０質量％以上であることがよりさらに好ましい。
【００３７】
［炭化水素分散媒］
炭化水素分散媒としては、例えば、ｎ−ヘキサン、ｎ−ヘプタン、２−メチルヘキサン、３−メチルヘキサン、２，３−ジメチルペンタン、３−エチルペンタン、ｎ−オクタン等の炭素数６〜８の脂肪族炭化水素；シクロヘキサン、メチルシクロヘキサン、シクロペンタン、メチルシクロペンタン、ｔｒａｎｓ−１，２−ジメチルシクロペンタン、ｃｉｓ−１，３−ジメチルシクロペンタン、ｔｒａｎｓ−１，３−ジメチルシクロペンタン等の脂環族炭化水素；ベンゼン、トルエン、キシレン等の芳香族炭化水素等が挙げられる。これらの炭化水素分散媒の中でも、特に、工業的に入手が容易であり、品質が安定しており且つ安価である点で、ｎ−ヘキサン、ｎ−ヘプタン、シクロヘキサンが好適に用いられる。これらの炭化水素分散媒は、単独で用いてもよく、２種類以上を組み合わせた混合物を用いてもよい。なお、炭化水素分散媒の混合物の例としては、エクソールヘプタン（エクソンモービル社製：ヘプタン及びその異性体の炭化水素７５〜８５質量％含有）等の市販品が挙げられる。
【００３８】
炭化水素分散媒の使用量は、第１段目の重合に供される第１の単量体成分１００質量部に対して、１００〜１５００質量部であることが好ましく、２００〜１４００質量部であることがより好ましい。なお、後述するが、逆相懸濁重合は、１段（単段）もしくは２段以上の多段で行われ、前述した第１段目の重合とは、単段重合又は多段重合における１段目の重合反応を意味する（以下も同様）。
【００３９】
［分散安定剤］
逆相懸濁重合においては、第１の単量体成分の炭化水素分散媒中での分散安定性を向上させるために、分散安定剤を用いてもよい。
【００４０】
（界面活性剤）
分散安定剤としては、界面活性剤を用いることができる。界面活性剤としては、例えば、ショ糖脂肪酸エステル、ポリグリセリン脂肪酸エステル、ソルビタン脂肪酸エステル、ポリオキシエチレンソルビタン脂肪酸エステル、ポリオキシエチレングリセリン脂肪酸エステル、ソルビトール脂肪酸エステル、ポリオキシエチレンソルビトール脂肪酸エステル、ポリオキシエチレンアルキルエーテル、ポリオキシエチレンアルキルフェニルエーテル、ポリオキシエチレンヒマシ油、ポリオキシエチレン硬化ヒマシ油、アルキルアリルホルムアルデヒド縮合ポリオキシエチレンエーテル、ポリオキシエチレンポリオキシプロピレンブロックコポリマー、ポリオキシエチレンポリオキシプロピルアルキルエーテル、ポリエチレングリコール脂肪酸エステル、アルキルグルコシド、Ｎ−アルキルグルコンアミド、ポリオキシエチレン脂肪酸アミド、ポリオキシエチレンアルキルアミン、ポリオキシエチレンアルキルエーテルのリン酸エステル、ポリオキシエチレンアルキルアリルエーテルのリン酸エステル等を用いることができる。これらの界面活性剤の中でも、特に、単量体の分散安定性の面から、ソルビタン脂肪酸エステル、ポリグリセリン脂肪酸エステル、ショ糖脂肪酸エステルを用いることが好ましい。これらの界面活性剤は、単独で用いてもよく、２種類以上を組み合わせて用いてもよい。
【００４１】
界面活性剤の使用量は、第１段目の重合に供される第１の単量体成分１００質量部に対して、０．１〜３０質量部であることが好ましく、０．３〜２０質量部であることがより好ましい。
【００４２】
（高分子系分散剤）
また、分散安定剤は、前述した界面活性剤と共に、高分子系分散剤を併せて用いてもよい。高分子系分散剤としては、例えば、無水マレイン酸変性ポリエチレン、無水マレイン酸変性ポリプロピレン、無水マレイン酸変性エチレン・プロピレン共重合体、無水マレイン酸変性ＥＰＤＭ（エチレン・プロピレン・ジエン・ターポリマー）、無水マレイン酸変性ポリブタジエン、無水マレイン酸・エチレン共重合体、無水マレイン酸・プロピレン共重合体、無水マレイン酸・エチレン・プロピレン共重合体、無水マレイン酸・ブタジエン共重合体、ポリエチレン、ポリプロピレン、エチレン・プロピレン共重合体、酸化型ポリエチレン、酸化型ポリプロピレン、酸化型エチレン・プロピレン共重合体、エチレン・アクリル酸共重合体、エチルセルロース、エチルヒドロキシエチルセルロース等が挙げられる。これらの高分子系分散剤の中でも、特に、単量体の分散安定性の面から、無水マレイン酸変性ポリエチレン、無水マレイン酸変性ポリプロピレン、無水マレイン酸変性エチレン・プロピレン共重合体、無水マレイン酸・エチレン共重合体、無水マレイン酸・プロピレン共重合体、無水マレイン酸・エチレン・プロピレン共重合体、ポリエチレン、ポリプロピレン、エチレン・プロピレン共重合体、酸化型ポリエチレン、酸化型ポリプロピレン、酸化型エチレン・プロピレン共重合体を用いることが好ましい。これらの高分子系分散剤は、単独で用いてもよく、２種類以上を組み合わせて用いてもよい。
【００４３】
高分子系分散剤の使用量としては、第１段目の第１の単量体成分１００質量部に対して、０．１〜３０質量部であることが好ましく、０．３〜２０質量部であることがより好ましい。
【００４４】
［内部架橋剤］
内部架橋剤としては、例えば、（ポリ）エチレングリコール〔「（ポリ）」とは「ポリ」の接頭語がある場合とない場合を意味する。以下同様〕、（ポリ）プロピレングリコール、１，４−ブタンジオール、トリメチロールプロパン、（ポリ）グリセリン等のポリオール類のジまたはトリ（メタ）アクリル酸エステル類；前記のポリオールとマレイン酸、フマル酸等の不飽和酸とを反応させて得られる不飽和ポリエステル類；Ｎ，Ｎ−メチレンビスアクリルアミド等のビスアクリルアミド類；ポリエポキシドと（メタ）アクリル酸とを反応させて得られるジ（メタ）アクリル酸エステル類又はトリ（メタ）アクリル酸エステル類；トリレンジイソシアネート、ヘキサメチレンジイソシアネート等のポリイソシアネートと（メタ）アクリル酸ヒドロキシエチルとを反応させて得られるジ（メタ）アクリル酸カルバミルエステル類；アリル化澱粉、アリル化セルロース、ジアリルフタレート、Ｎ，Ｎ’，Ｎ’’−トリアリルイソシアネート、ジビニルベンゼン等の重合性不飽和基を２個以上有する化合物；（ポリ）エチレングリコールジグリシジルエーテル、（ポリ）プロピレングリコールジグリシジルエーテル、（ポリ）グリセリンジグリシジルエーテル等のジグリシジル化合物、トリグリシジル化合物等のポリグリシジル化合物；エピクロルヒドリン、エピブロムヒドリン、α−メチルエピクロルヒドリン等のエピハロヒドリン化合物；２，４−トリレンジイソシアネート、ヘキサメチレンジイソシアネート等のイソシアネート化合物等の反応性官能基を２個以上有する化合物；３−メチル−３−オキセタンメタノール、３−エチル−３−オキセタンメタノール、３−ブチル−３−オキセタンメタノール、３−メチル−３−オキセタンエタノール、３−エチル−３−オキセタンエタノール、３−ブチル−３−オキセタンエタノール等のオキセタン化合物等が挙げられる。これらの内部架橋剤の中でも、ポリグリシジル化合物を用いることが好ましく、ジグリシジルエーテル化合物を用いることがより好ましく、（ポリ）エチレングリコールジグリシジルエーテル、（ポリ）プロピレングリコールジグリシジルエーテル、（ポリ）グリセリンジグリシジルエーテルを用いることが好ましい。これらの内部架橋剤は、単独で用いてもよく、２種類以上を組み合わせて用いてもよい。
【００４５】
内部架橋剤の使用量としては、第１の単量体成分１モルに対して、下限値が０．００００１モルであることが好ましく、０．００００５モルであることがより好ましく、０．０００１モルであることがよりさらに好ましく、０．０００５モルであることが特に好ましい。また、その上限値は、第１の単量体成分１モルに対して、０．０１モルであることが好ましく、０．００５モルであることがさらに好ましく、０．００３モルであることがよりさらに好ましく、０．００２モルであることが特に好ましい。
【００４６】
［ラジカル重合開始剤］
第１のポリマー粒子の製造において、第１の単量体成分は、ラジカル重合開始剤を用いることで重合する。ラジカル重合開始剤としては、例えば、アゾ系化合物及び過酸化物を列挙することができる。また、アゾ系化合物と過酸化物を併用することもできる。ラジカル重合開始剤の形態は、粉体であってもよいし、水溶液であってもよい。
【００４７】
（アゾ系化合物）
アゾ系化合物としては、例えば、１−｛（１−シアノ−１−メチルエチル）アゾ｝ホルムアミド、２，２’−アゾビス［２−（Ｎ−フェニルアミジノ）プロパン］二塩酸塩、２，２’−アゾビス｛２−［Ｎ−（４−クロロフェニル）アミジノ］プロパン｝二塩酸塩、２，２’−アゾビス｛２−［Ｎ−（４−ヒドロキシフェニル）アミジノ］プロパン｝二塩酸塩、２，２’−アゾビス［２−（Ｎ−ベンジルアミジノ）プロパン］二塩酸塩、２，２’−アゾビス［２−（Ｎ−アリルアミジノ）プロパン］二塩酸塩、２，２’−アゾビス（２−アミジノプロパン）二塩酸塩、２，２’−アゾビス｛２−［Ｎ−（２−ヒドロキシエチル）アミジノ］プロパン｝二塩酸塩、２，２’−アゾビス［２−（５−メチル−２−イミダゾリン−２−イル）プロパン］二塩酸塩、２，２’−アゾビス［２−（２−イミダゾリン−２−イル）プロパン］二塩酸塩、２，２’−アゾビス［２−（４，５，６，７−テトラヒドロ−１Ｈ−１，３−ジアゼピン−２−イル）プロパン］二塩酸塩、２，２’−アゾビス［２−（５−ヒドロキシ−３，４，５，６−テトラヒドロピリミジン−２−イル）プロパン］二塩酸塩、２，２’−アゾビス｛２−［１−（２−ヒドロキシエチル）−２−イミダゾリン−２−イル］プロパン｝二塩酸塩、２，２’−アゾビス［２−（２−イミダゾリン−２−イル）プロパン］、２，２’−アゾビス｛２−メチル−Ｎ−［１，１−ビス（ヒドロキシメチル）−２−ヒドロキシエチル］プロピオンアミド｝、２，２’−アゾビス｛２−メチル−Ｎ−［１，１−ビス（ヒドロキシメチル）エチル］プロピオンアミド｝、２，２’−アゾビス［２−メチル−Ｎ−（２−ヒドロキシエチル）プロピオンアミド］、２，２’−アゾビス（２−メチルプロピオンアミド）二塩酸塩、４，４’−アゾビス−４−シアノバレイン酸、２，２’−アゾビス［２−（ヒドロキシメチル）プロピオニトリル］、２，２’−アゾビス［２−（２−イミダゾリン−２−イル）プロパン］二硫酸塩二水和物、２，２’−アゾビス［Ｎ−（２−カルボキシエチル）−２−メチルプロピオンアミジン］四水和物、２，２’−アゾビス［２−メチル−Ｎ−（２−ヒドロキシエチル）プロピオンアミド］等のアゾ化合物が挙げられる。これらの中でも、２，２’−アゾビス（２−アミジノプロパン）二塩酸塩、２，２’−アゾビス｛２−［１−（２−ヒドロキシエチル）−２−イミダゾリン−２−イル］プロパン｝二塩酸塩、２，２’−アゾビス［Ｎ−（２−カルボキシエチル）−２−メチルプロピオンアミジン］四水和物が好ましい。これらアゾ系化合物は、単独で用いてもよく、２種類以上を組み合わせて用いてもよい。
【００４８】
（過酸化物）
過酸化物としては、例えば、過硫酸カリウム、過硫酸アンモニウム、過硫酸ナトリウム等の過硫酸塩類；メチルエチルケトンパーオキシド、メチルイソブチルケトンパーオキシド、ジ−ｔ−ブチルパーオキシド、ｔ−ブチルクミルパーオキシド、ｔ−ブチルパーオキシアセテート、ｔ−ブチルパーオキシイソブチレート、ｔ−ブチルパーオキシピバレート、過酸化水素等の過酸化物類が挙げられる。これらの過酸化物の中でも、過硫酸カリウム、過硫酸アンモニウム、過硫酸ナトリウム、過酸化水素を用いることが好ましく、さらに、過硫酸カリウム、過硫酸アンモニウム、過硫酸ナトリウムを用いることがより好ましい。これらの過酸化物は、単独で用いてもよく、２種類以上を組み合わせて用いてもよい。
【００４９】
ラジカル重合開始剤の使用量は、第１の単量体成分１モルに対して０．００００５モル以上であることが好ましく、０．０００１モル以上であることがより好ましい。また、ラジカル重合開始剤の使用量は、第１の単量体成分１モルに対して、０．００５モル以下であることが好ましく、０．００２モル以下であることがより好ましい。
【００５０】
アゾ系化合物と過酸化物を併用する場合、アゾ系化合物及び過酸化物の使用量割合としては、アゾ系化合物がアゾ系化合物及び過酸化物の使用量全量のうち４０質量％以上である割合とすることが好ましく、５０質量％以上である割合とすることがより好ましく、６０質量％以上である割合とすることがさらに好ましく、７０質量％以上である割合とすることがよりさらに好ましい。一方、アゾ系化合物がアゾ系化合物及び過酸化物の使用量全量のうち９５質量％以下である割合とすることが好ましく、９０質量％以下である割合とすることがより好ましく、８５質量％以下である割合とすることがより好ましく、８０質量％以下である割合とすることがよりさらに好ましい。また、質量比範囲（アゾ系化合物：過酸化物）は、８：１２〜１９：１であることが好ましい。
【００５１】
［その他の成分］
第１のポリマー粒子の製造では、所望により添加剤を、第１の単量体成分に添加して逆相懸濁重合を行うようにしてもよい。添加剤としては、例えば、連鎖移動剤、増粘剤等が挙げられる。
【００５２】
（連鎖移動剤）
例えば、連鎖移動剤の存在下に第１の単量体成分の重合を行うようにしてもよい。
【００５３】
連鎖移動剤としては、例えば、エタンチオール、プロパンチオール、ドデカンチオール等のチオール類；チオグリコール酸、チオリンゴ酸、ジメチルジチオカルバミン酸、ジエチルジチオカルバミン酸又はそれらの塩等のチオール酸類；イソプロパノール等の第２級アルコール類；亜リン酸、亜リン酸二ナトリウム、亜リン酸二カリウム、亜リン酸二アンモニウム等の亜リン酸の正塩、亜リン酸水素ナトリウム、亜リン酸水素カリウム、亜リン酸水素アンモニウム等の亜リン酸の酸性塩等の亜リン酸化合物；リン酸、リン酸ナトリウム、リン酸カリウム、リン酸アンモニウム等のリン酸の正塩、リン酸二水素ナトリウム、リン酸二水素カリウム、リン酸二水素アンモニウム、リン酸水素二ナトリウム、リン酸水素二カリウム、リン酸水素二アンモニウム等のリン酸の酸性塩等のリン酸化合物；次亜リン酸、次亜リン酸ナトリウム、次亜リン酸カリウム、次亜リン酸アンモニウム等の次亜リン酸塩等の次亜リン酸化合物；ピロリン酸、トリポリリン酸、ポリリン酸及びそれらの塩；リン酸トリメチル、ニトリロトリメチレントリホスホン酸等が挙げられる。これらの連鎖移動剤は、単独で用いてもよく、２種類以上を組み合わせて用いてもよい。また、連鎖移動剤としては、その水和物を用いてもよい。
【００５４】
連鎖移動剤の使用量は、第１の単量体成分１モルに対して、０．００００１〜０．０００５モルであることが好ましく、０．００００２５〜０．０００１２モルであることがより好ましい。
【００５５】
（増粘剤）
また、第１の単量体成分を含む水溶液に対して増粘剤を添加して逆相懸濁重合を行うようにしてもよい。このように増粘剤を添加して水溶液粘度を調整することによって、逆相懸濁重合において得られる中位粒子径を制御することも可能である。
【００５６】
増粘剤としては、例えば、ヒドロキシエチルセルロース、ヒドロキシプロピルセルロース、メチルセルロース、カルボキシメチルセルロース、ポリアクリル酸、ポリアクリル酸（部分）中和物、ポリエチレングリコール、ポリアクリルアミド、ポリエチレンイミン、デキストリン、アルギン酸ナトリウム、ポリビニルアルコール、ポリビニルピロリドン、ポリエチレンオキサイド等を用いることができる。なお、重合時の攪拌速度が同じであれば、第１の単量体成分の水溶液の粘度が高いほど得られる粒子の中位粒子径は大きくなる傾向にある。
【００５７】
［逆相懸濁重合］
逆相懸濁重合を行うにあたっては、例えば、分散安定剤の存在下に、第１の単量体成分を含む水溶液を、炭化水素分散媒に分散させる。このとき、重合反応を開始する前であれば、分散安定剤（界面活性剤や高分子系分散剤）の添加時期は、第１の単量体成分の水溶液を炭化水素分散媒に分散させる前後どちらであってもよい。
【００５８】
その中でも、得られる第１のポリマー粒子に残存する炭化水素分散媒量を低減しやすいという観点から、高分子系分散剤を分散させた炭化水素分散媒に、第１の単量体成分の水溶液を分散させた後に、さらに界面活性剤を添加してから重合を行うことが好ましい。
【００５９】
第１のポリマー粒子の製造方法においては、このような逆相懸濁重合を、１段もしくは２段以上の多段で行うことが可能である。また、生産性を高める観点から２〜３段で行ってもよい。
【００６０】
２段以上の多段で逆相懸濁重合を行う場合には、１段目の逆相懸濁重合を行った後、１段目の重合反応で得られた反応混合物に第１の単量体成分を添加して混合し、１段目と同様の方法で２段目以降の逆相懸濁重合を行えばよい。２段目以降の各段における逆相懸濁重合では、第１の単量体成分の他に、必要に応じて添加される前述の内部架橋剤、アゾ化合物、過酸化物などを、２段目以降の各段における逆相懸濁重合の際に添加する第１の単量体成分の量を基準として、前述した第１の単量体成分に対する各成分のモル比の範囲内で添加して逆相懸濁重合を行うことが好ましい。なお、第１のポリマー粒子の製造においては、２段目以降の重合においても、アゾ系化合物及び過酸化物の少なくとも一方の存在下に重合を行うことが好ましい。
【００６１】
第１の単量体成分の重合反応の反応温度としては、重合を迅速に進行させ、重合時間を短くすることにより、経済性を高めるとともに、容易に重合熱を除去して円滑に反応を行わせる観点から、２０〜１１０℃であることが好ましく、４０〜９０℃であることがより好ましい。また、反応時間としては、０．１〜４時間であることが好ましい。
【００６２】
以上のようにして、第１のポリマー粒子を好適に製造することができる。第１のポリマー粒子の中位粒子径は、第２のポリマーを浸透させた後に得られる吸水性スクラブ剤の中位粒子径が上述した範囲となるように適宜調整すればよく、例えば１〜４５０μｍとすることが好ましい。
【００６３】
＜第２の単量体成分の浸透工程＞
次に、第１のポリマー粒子に、第２のポリマーを形成する、単量体Ｂ及びその塩のうち少なくとも一方を含む第２の単量体成分を浸透させる。第２の単量体成分は、単量体Ｂのみを含んでいてもよいし、単量体Ｂの塩のみを含んでいてもよいし、単量体Ｂ及びその塩のみを含んでいてもよいし、単量体Ｂ及び／又はその塩に加えて単量体Ｂ及びその塩以外の単量体（以下、単量体Ｙと称する）を含んでいてもよい。
【００６４】
単量体Ｂとしては、前記の酸解離指数を充足するものが好ましく、水溶性エチレン性不飽和単量体が好ましい。水溶性エチレン性不飽和単量体としては、例えば、（メタ）アクリル酸；（メタ）アクリルアミド、Ｎ，Ｎ−ジメチル（メタ）アクリルアミド、２−ヒドロキシエチル（メタ）アクリレート、Ｎ−メチロール（メタ）アクリルアミド、ポリエチレングリコールモノ（メタ）アクリレート等の非イオン性単量体；Ｎ，Ｎ−ジエチルアミノエチル（メタ）アクリレート、Ｎ，Ｎ−ジエチルアミノプロピル（メタ）アクリレート、ジエチルアミノプロピル（メタ）アクリルアミド等のアミノ基含有不飽和単量体及びその４級化物等が挙げられる。これらの水溶性エチレン性不飽和単量体の中でも、工業的に入手が容易であること等の観点から、（メタ）アクリル酸、（メタ）アクリルアミド、Ｎ，Ｎ−ジメチルアクリルアミドが好ましく、（メタ）アクリル酸がより好ましい。単量体Ｂは、１種類のみを用いてもよいし、２種類以上を組み合わせて用いてもよい。
【００６５】
なお、単量体Ｂを２種以上組み合わせて用いる場合、一部の単量体Ｂが上述した範囲の酸解離指数を有することが好ましく、全部の単量体Ｂが上述した範囲の酸解離指数を有することがより好ましい。
また、単量体Ｂを２種以上組み合わせて用いる場合、単量体Ａとの酸解離指数の差（ΔｐＫａ）を求める際に基準となる単量体Ｂは、２種以上の単量体Ｂのうち最も酸解離指数の小さなものである。
【００６６】
単量体Ｙは、１種類のみを用いてもよいし、２種類以上を混合して用いてもよい。例えば、単量体Ｂとして、（メタ）アクリル酸などの水溶性エチレン性不飽和単量体を用いた場合、上述の単量体Ａ（例えば、不飽和スルホン酸系単量体として、アリルスルホン酸及び／又はメタリルスルホン酸）を単量体Ｙとして用いてもよい。なお、第２の単量体成分において、単量体Ｂ及び／又はその塩が占める割合（単量体Ｂ及びその塩を含む場合は、両者の合計量の占める割合）は、７０モル％以上であることが好ましく、８０モル％以上であることがより好ましく、９０モル％以上であることがさらに好ましい。単量体Ｂ及び／又はその塩が占める割合の上限値は、１００モル％である。なお、単量体Ｂ及び／又はその塩が占める割合が１００モル％である場合、第２の単量体成分には単量体Ｙが含まれていない。
【００６７】
単量体Ｂの塩は、例えば、単量体Ｂが（メタ）アクリル酸等のように酸基を有する場合、この酸基をアルカリ性中和剤によって中和することで得られる。このようなアルカリ性中和剤としては、上述した単量体Ａの中和に用いた中和剤と同様のものが挙げられる。
【００６８】
アルカリ性中和剤による単量体Ｂの中和度としては、単量体Ｂが有する全ての酸基に対する中和度として、１０〜１００モル％であることが好ましく、３０〜９０モル％であることがより好ましく、４０〜８５モル％であることがさらに好ましく、５０〜８０モル％であることがよりさらに好ましい。
【００６９】
第１のポリマー粒子に第２の単量体成分を浸透させる方法としては、例えば、第１のポリマー粒子と第２の単量体成分を混合すればよい。このとき、第１のポリマー粒子の内部にまで十分に第２の単量体成分を浸透させるために、第１のポリマー粒子は、乾燥させておくことが好ましい。第１のポリマー粒子の乾燥は、後述の吸水性スクラブ剤の乾燥工程と同様にして行うことができる。
【００７０】
また、第１のポリマー粒子の内部にまで十分に第２の単量体成分を浸透させるために、第２の単量体成分は、水溶液の状態で、第１のポリマー粒子に浸透させることが好ましい。より具体的には、第２の単量体成分の水溶液中に、第１のポリマー粒子を浸漬することによって、第２の単量体成分を第１のポリマー粒子に好適に浸透させることができる。浸漬時間としては、例えば、０．３〜４８時間が挙げられる。
【００７１】
第２の単量体成分の水溶液における第２の単量体成分の濃度としては、２０質量％〜飽和濃度の範囲であることが好ましい。また、第２の単量体成分の濃度としては、５５質量％以下であることがより好ましく、５０質量％以下であることがさらに好ましく、４５質量％以下であることがよりさらに好ましい。一方、第２の単量体成分の濃度としては２５質量％以上であることがより好ましく、２８質量％以上であることがさらに好ましく、３０質量％以上であることがよりさらに好ましい。
【００７２】
また、第１のポリマー粒子に浸透させた第２の単量体成分を好適に重合させる観点から、内部架橋剤、アゾ系化合物、過酸化物などのうち少なくとも１種の成分をさらに分散させた水分散体の状態で、第１のポリマー粒子に第２の単量体成分を浸透させてもよい。これらの成分としては、前記の第１の単量体成分の重合工程で例示したものと同じものが例示される。また、これらの成分の使用量としては、前記の第１の単量体成分についての例示と同様とすることができる。
【００７３】
＜第２の単量体成分の重合工程＞
次に、第１のポリマー粒子中に浸透した第２の単量体成分を重合させて、第１のポリマー粒子に第２のポリマーが浸透した構造を有する吸水性スクラブ剤を得る。
【００７４】
第２の単量体成分の重合は、前記の第１の単量体成分の重合と同様、逆相懸濁重合の条件で行うことができる。すなわち、例えば、分散安定剤の存在下に、第２の単量体成分が浸透した第１のポリマー粒子を、炭化水素分散媒に分散させる。このとき、第２の単量体成分の重合反応を開始する前であれば、分散安定剤（界面活性剤や高分子系分散剤）の添加時期は、第２の単量体成分が浸透した第１のポリマー粒子を、炭化水素分散媒に分散させる前後どちらであってもよい。なお、炭化水素分散媒及び分散安定剤は、前記の第１の単量体成分の重合工程で例示したものと同じものが用いられ、これらの使用量としては、前記の第１の単量体成分についての例示と同様とすることができる。
【００７５】
また、得られる吸水性スクラブ剤に残存する炭化水素分散媒量を低減しやすいという観点から、高分子系分散剤を分散させた炭化水素分散媒に、第２の単量体成分が浸透した第１のポリマー粒子を分散させた後に、さらに界面活性剤を添加してから重合を行うことが好ましい。
【００７６】
第２の単量体成分の重合反応の反応温度としては、重合を迅速に進行させ、重合時間を短くすることにより、経済性を高めるとともに、容易に重合熱を除去して円滑に反応を行わせる観点から、２０〜１１０℃であることが好ましく、４０〜９０℃であることがより好ましい。また、反応時間としては、０．５〜４時間であることが好ましい。
【００７７】
＜後架橋工程＞
吸水性スクラブ剤の製造方法においては、前記の方法によって得られた、第１のポリマー粒子に第２のポリマーが浸透した構造を有する吸水性スクラブ剤の含水ゲル状物に対して、後架橋剤で後架橋する（後架橋反応）こともできる。この後架橋反応は、第２の単量体成分の重合後以降に後架橋剤の存在下に行うことが好ましい。このように、重合後以降に、吸水性スクラブ剤の含水ゲル状物に対して後架橋反応を施すことによって、吸水性スクラブ剤の表面近傍の架橋密度を高めて、その硬さをマッサージ効果に優れたより適度な範囲に調整することができる。
【００７８】
後架橋剤としては、反応性官能基を２個以上有する化合物を挙げることができる。例えば、エチレングリコール、プロピレングリコール、１，４−ブタンジオール、トリメチロールプロパン、グリセリン、ポリオキシエチレングリコール、ポリオキシプロピレングリコール、ポリグリセリン等のポリオール類；（ポリ）エチレングリコールジグリシジルエーテル、（ポリ）グリセリンジグリシジルエーテル、（ポリ）グリセリントリグリシジルエーテル、トリメチロールプロパントリグリシジルエーテル、（ポリ）プロピレングリコールポリグリシジルエーテル、（ポリ）グリセロールポリグリシジルエーテル等のポリグリシジル化合物；エピクロルヒドリン、エピブロムヒドリン、α−メチルエピクロルヒドリン等のハロエポキシ化合物；２，４−トリレンジイソシアネート、ヘキサメチレンジイソシアネート等のイソシアネート化合物；３−メチル−３−オキセタンメタノール、３−エチル−３−オキセタンメタノール、３−ブチル−３−オキセタンメタノール、３−メチル−３−オキセタンエタノール、３−エチル−３−オキセタンエタノール、３−ブチル−３−オキセタンエタノール等のオキセタン化合物；１，２−エチレンビスオキサゾリン等のオキサゾリン化合物；エチレンカーボネート等のカーボネート化合物；ビス［Ｎ，Ｎ−ジ（β−ヒドロキシエチル）］アジプアミド等のヒドロキシアルキルアミド化合物が挙げられる。これらの後架橋剤の中でも、（ポリ）エチレングリコールジグリシジルエーテル、（ポリ）グリセリンジグリシジルエーテル、（ポリ）グリセリントリグリシジルエーテル、トリメチロールプロパントリグリシジルエーテル、（ポリ）プロピレングリコールポリグリシジルエーテル、（ポリ）グリセロールポリグリシジルエーテル等のポリグリシジル化合物が好ましい。これらの後架橋剤は、単独で用いてもよく、２種類以上を組み合わせて用いてもよい。
【００７９】
後架橋剤の使用量としては、重合に使用した第２の単量体成分１モルに対して、０．００００１〜０．０１モルであることが好ましく、０．００００５〜０．００５モルであることがより好ましく、０．０００１〜０．００２モルであることがさらに好ましい。
【００８０】
後架橋剤の添加方法としては、後架橋剤をそのまま添加しても、水溶液として添加してもよいが、必要に応じて、溶媒として親水性有機溶媒を用いた溶液として添加してもよい。親水性有機溶媒としては、例えば、メチルアルコール、エチルアルコール、ｎ−プロピルアルコール、イソプロピルアルコール等の低級アルコール類；アセトン、メチルエチルケトン等のケトン類；ジエチルエーテル、ジオキサン、テトラヒドロフラン等のエーテル類；Ｎ，Ｎ−ジメチルホルムアミド等のアミド類；ジメチルスルホキシド等のスルホキシド類等が挙げられる。これら親水性有機溶媒は、単独で用いてもよく、２種類以上を組み合わせて、又は水との混合溶媒として用いてもよい。
【００８１】
後架橋剤の添加時期としては、第２の単量体成分の重合反応がほぼすべて終了した後であればよい。後架橋剤は、第１の単量体成分及び第２の単量体成分の合計１００質量部に対して、１〜４００質量部の範囲の水分存在下に添加することが好ましく、５〜２００質量部の範囲の水分存在下に添加することがより好ましく、１０〜１００質量部の範囲の水分存在下に添加することがさらに好ましく、２０〜７０質量部の範囲の水分存在下に添加することがよりさらに好ましい。なお、水分の量は、重合反応系に含まれる水分と後架橋剤を添加する際に必要に応じて用いられる水分との合計量を意味する。
【００８２】
後架橋反応における反応温度としては、５０〜２５０℃であることが好ましく、６０〜１８０℃であることがより好ましく、６０〜１４０℃であることがさらに好ましく、７０〜１２０℃であることがよりさらに好ましい。また、後架橋反応の反応時間としては、１〜３００分間であることが好ましく、５〜２００分間であることがより好ましい。
【００８３】
＜乾燥工程＞
吸水性スクラブ剤の製造方法は、第２の単量体成分の重合を行った後、乾燥工程を含んでいてもよい。乾燥工程は、例えば、第２の単量体成分の重合を行った後、系に熱等のエネルギーを外部から加えることで、水、炭化水素分散媒等を蒸留により系（反応が行われる容器をいう）から除去する工程である。重合後の含水ゲルから脱水を行う場合、炭化水素分散媒中に含水ゲルが分散している系を加熱することで、水と炭化水素分散媒を共沸蒸留により系外に一旦留去する。このとき、留去した炭化水素分散媒のみを系内へ返送すると、連続的な共沸蒸留が可能である。その場合、乾燥中の系内の温度が、炭化水素分散媒との共沸温度以下に維持されるため、樹脂が劣化しにくい。引き続き、水及び炭化水素分散媒を留去することにより、吸水性スクラブ剤が得られる。
【００８４】
乾燥工程は、常圧下で行ってもよく、減圧下で行ってもよい。また、乾燥効率を高める観点から、窒素等の気流下で行ってもよい。乾燥工程を常圧下で行う場合においては、乾燥温度としては、７０〜２５０℃であることが好ましく、８０〜１８０℃であることがより好ましく、８０〜１４０℃であることがさらに好ましく、９０〜１３０℃であることがよりさらに好ましい。また、乾燥工程を減圧下で行う場合においては、乾燥温度としては、４０〜１６０℃であることが好ましく、５０〜１２０℃であることがより好ましい。
【００８５】
なお、後架橋剤による後架橋工程を行った場合には、その後架橋工程後に、前述した乾燥工程を行うことが好ましい。
【００８６】
吸水性スクラブ剤は、目的に応じた添加剤を含んでいてもよい。このような添加剤としては、無機粉末、界面活性剤、酸化剤、還元剤、金属キレート剤、ラジカル連鎖禁止剤、酸化防止剤、抗菌剤、消臭剤等が挙げられる。また、吸水性スクラブ剤には、第１のポリマー粒子及び第２のポリマーの重合に際して使用した各種成分（例えば、炭化水素分散媒、分散安定剤、内部架橋剤、アゾ系化合物、過酸化物、連鎖移動剤、増粘剤など）やその反応物が含まれ得る。
【００８７】
（化粧料）
本発明の化粧料は、前述の本発明の吸水性スクラブ剤を含む。
本発明の吸水性スクラブ剤は、単体（単粒子）のまま用いてもよいし、複数（単粒子の集合体）を用いてもよいが、通常、その複数を化粧料に配合して用いられる。なお、本発明の化粧料には、本発明の吸水性スクラブ剤以外のスクラブ剤が含まれていてもよい。本発明の化粧料に含まれる、スクラブ剤の総量は、例えば０．１〜１０質量％、好ましくは０．３〜７．０質量％、より好ましくは０．５〜５．０質量％である。また、化粧料に含まれるスクラブ剤のうち、５０質量％以上が本発明の吸水性スクラブ剤であることが好ましく、８０質量％以上が本発明の吸水性スクラブ剤であることがより好ましく、１００質量％が本発明の吸水性スクラブ剤であることがさらに好ましい。
化粧料が含み得る、本発明の吸水性スクラブ剤以外のスクラブ剤としては、例えば、活性炭の粒子、タルクの粉砕品、ポリエチレンなどの合成樹脂粒子、球状多孔質シリカなどが挙げられる。
【００８８】
本発明の化粧料は、吸水性スクラブ剤に加えて、公知の化粧料に含まれる種々の成分を含むことができる。このような成分としては、特に制限されず、洗浄成分、溶剤、水、油性成分、香料、着色剤、界面活性剤、アルコール類、増粘剤、ゲル化剤、紫外線吸収剤、酸化防止剤、保湿剤、防腐剤、抗菌剤、ｐＨ調整剤、美白剤、ビタミン類、清涼剤、血行促進剤、などが挙げられる。化粧料に含まれる成分は、１種類のみを用いてもよいし、２種類以上を混合して用いてもよい。
【００８９】
本発明の化粧料の剤形についても、特に制限されず、公知の化粧料の剤形を採用することができる。剤形の具体例としては、液状、クリーム状、ゲル状などが挙げられる。
【００９０】
本発明の化粧料は、例えば、顔、毛髪、その他の身体部位などの皮膚用洗浄料、マッサージ化粧料、スキンケア化粧料などとして好適に使用することができる。
【実施例】
【００９１】
以下に実施例及び比較例を示して本発明を詳細に説明する。但し本発明は実施例に限定されるものではない。純水吸水倍率、圧縮破断応力、及びｐＫａは、それぞれ以下の方法によって測定した。また、スクラブ剤は、以下のパネラー評価方法により評価した。【００９２】
＜純水吸水倍率の測定方法＞
作製した吸水性スクラブ剤を目開き２５０μｍのＪＩＳ標準篩を通過し、目開き１５０μｍのＪＩＳ標準篩の上に残る粒子に分級した。５００ｍＬ容のビーカーに、純水５００ｇをはかりとり、マグネチックスターラーバー（８ｍｍφ×３０ｍｍのリングなし）で攪拌回転数６００ｒｐｍにて攪拌しながら、１５０μｍから２５０μｍに分級した吸水性スクラブ剤０．２５±０．０００２ｇを、ままこが発生しないように分散させた。攪拌した状態で３０分間放置し、吸水性スクラブ剤を十分に膨潤させた。その後、あらかじめ目開き７５μｍのＪＩＳ標準篩の質量Ｗａ（ｇ）を測定しておき、これを用いて、前記ビーカーの内容物をろ過し、篩を水平に対して約３０度の傾斜角となるように傾けた状態で、３０分間放置することにより余剰の水分をろ別した。吸水ゲルの入った篩の質量Ｗｂ（ｇ）を測定し、以下の式により、純水吸水倍率を求めた。
純水吸水倍率（ｇ／ｇ）＝［Ｗｂ−Ｗａ］（ｇ）／吸水性スクラブ剤の質量（ｇ）【００９３】
＜圧縮破断応力の測定方法＞
作製した吸水性スクラブ剤を目開き２５０μｍのＪＩＳ標準篩を通過し、目開き１５０μｍのＪＩＳ標準篩上に残る粒子に分級した。１０ｍＬ容のビーカーに、純水３．０ｇをはかりとり、マグネチックスターラーバー（４ｍｍφ×１１ｍｍのリングなし）で攪拌しながら、分級した吸水性スクラブ剤０．１０±０．０００２ｇを添加した。攪拌した状態で２分間放置した後、攪拌を停止させ、さらに３０分間放置し吸水性スクラブ剤を３０質量倍に膨潤にさせて、吸水ゲルを得た。小型圧縮・引張試験機（島津製作所製「Ｅｚｔｅｓｔ／ＣＥ」）を用いて、以下に示す操作および条件に基づいて、吸水ゲルの１粒の破断に必要となる荷重の測定を行った。吸水ゲル１粒を測定台の中央に置き、吸水ゲルの上方から圧子を下記条件に示す一定の速度（変位速度）で降下させ、圧子の移動距離に対する荷重のグラフを表示させながら、荷重の変動を記録した。圧子が吸水ゲルと接触すると吸水ゲルの反発力で荷重が増加する。一方、吸水ゲルが破断すると反発力が低下するため、荷重が減少する。このことから、降下に伴う荷重の増加が止まり、その後減少するまで圧子を移動させた（実施例１、２、３、および比較例２）。荷重が減少しなかったものは、条件に基づいて荷重がロードセルの負荷限界に達するまで圧子を降下させた（比較例１）。荷重の減少が起こる直前の最大の荷重を測定し、吸水ゲルの降伏荷重とみなした。この降伏荷重を吸水ゲルの破断に必要な荷重と判断した。降伏荷重の測定は、ロードセルＡもしくはロードセルＢ（比較例１はロードセルＡを使用し、実施例１〜３および比較例２はロードセルＢを使用）を用いて計３粒の吸水ゲルにおいて実施し、その平均値から圧縮破断応力（Ｎ）を求めた。なお、圧縮破断応力の値は、架橋重合体の強度を示す指標の一つであり、圧縮破断応力が高いほど、吸水ゲルが壊されにくい傾向がある。【００９４】
荷重測定の際に使用したロードセルの条件は下記の通りである。
ロードセルＡの定量上限値及び定量下限値：２０（Ｎ）及び０．４（Ｎ）
ロードセルＢの定量上限値及び定量下限値：２（Ｎ）及び０．０４（Ｎ）
変位速度：０．５（ｍｍ／ｍｉｎ）
測定条件として設定したロードセルＡの負荷限界（上限）：１５．０（Ｎ）
測定条件として設定したロードセルＢの負荷限界（上限）：１．５（Ｎ）
圧子：１５（ｍｍφ）【００９５】
＜ｐＫａの測定方法＞
ｐＫａの測定対象である単量体２０．４ｇに対し、イオン交換水２９．６ｇを１００ｍＬのガラスビーカーに量り取り、マグネチックスターラーバー（８ｍｍφ×３０ｍｍのリングなし）で攪拌しながら５分間混ぜて４０．８質量％の水溶液を作製した。この水溶液２．４ｇと生理食塩水５０．０ｇを１００ｍＬのガラスビーカーに量り取り、マグネチックスターラーバー（８ｍｍφ×３０ｍｍのリングなし）で攪拌し、測定用水溶液を作製した。測定用水溶液は測定直前まで１７℃に調節した。酸解離指数の測定は、平沼産業株式会社の自動滴定装置（ＣＯＭ−１６００）を用いて行った。測定用水溶液を攪拌しながら、１０秒ごとに０．１Ｍの水酸化ナトリウムを０．０２５ｍＬずつ滴下し、滴下ごとに測定用水溶液のｐＨの測定を行った。測定用水溶液の濃度と水酸化ナトリウムの滴下量および測定したｐＨからＨｅｎｄｅｒｓｏｎ−Ｈａｓｓｅｌｂａｌｃｈ式を用いて単量体の酸解離指数ｐＫａを求めた。【００９６】
＜パネラー評価方法＞
スクラブ剤を用いて化粧料を調製した。具体的には、スクラブ剤を目開き２５０μｍのＪＩＳ標準篩を通過し、目開き１５０μｍのＪＩＳ標準篩上に残る粒子を分級した。次に、下記の組成となるようにして、まず、成分１〜２を混合し、７０℃に加熱して攪拌、均一な混合液とした。次に、得られた混合液に対して、下記成分３〜６を加え、攪拌して乳化型の化粧料（クリーム）を調製した。【００９７】
（化粧料の組成）
成分１．ポリソルベート６０  ３ｇ
成分２．精製水  ６６ｇ
成分３．鉱油  １０ｇ
成分４．ミリスチン酸イソプロピル  １０ｇ
成分５．カプリル／カプリック  ドリグリセリド  １０ｇ
成分６．スクラブ剤  １ｇ【００９８】
次に、得られた各化粧料を手に塗布してマッサージを行った際のマッサージ効果と硬さによる皮膚刺激について、１０人のパネラーによる評価を行った。各評価基準は以下の通りであり、それぞれ１０人の評価点の平均値を表１に示す。【００９９】
（マッサージ効果の評価基準）
１  スクラブ剤の触感を感じず、マッサージ効果が低い
２  スクラブ剤の触感をやや感じるが、マッサージ効果はやや低い
３  スクラブ剤の触感を感じ、マッサージ効果は普通程度である
４  スクラブ剤の触感を好適に感じ、マッサージ効果がやや高い
５  スクラブ剤の触感を特に好適に感じ、マッサージ効果が高い【０１００】
（硬さによる皮膚刺激の評価基準）
１  スクラブ剤の硬さによる刺激が強すぎる
２  スクラブ剤の硬さによる刺激が強い
３  スクラブ剤の硬さによる刺激がやや強い
４  スクラブ剤の硬さによる刺激はやや弱い
５  スクラブ剤の硬さによる刺激は弱い【０１０１】
（実施例１）
還流冷却器、窒素ガス導入管、並びに、攪拌機として、翼径５０ｍｍの４枚傾斜パドル翼を２段有する攪拌翼を備えた内径１１０ｍｍ、２Ｌ容の丸底円筒型セパラブルフラスコを準備した。このフラスコに、炭化水素分散剤として、ｎ−ヘプタン２９３ｇをとり、高分子分散剤として無水マレイン酸変性エチレン・プロピレン共重合体（三井化学株式会社、ハイワックス１１０５Ａ）０．７４ｇを添加し、攪拌しつつ加温溶解した後、５８℃まで冷却した。【０１０２】
一方、５００ｍＬ容の三角フラスコに単量体Ａとして予め上述の方法により酸解離指数（ｐＫａ）を測定した２−アクリルアミド−メチルプロパンスルホン酸８２．６９ｇ（０．３９９モル、ｐＫａ１．４）を入れ、イオン交換水６８．５９ｇを添加し、水溶液を作製した。この水溶液を外部より冷却しつつ３０質量％の水酸化ナトリウム水溶液５１．６０ｇを滴下して単量体Ａの９７モル％中和を行った後、増粘剤として、ヒドロキシルエチルセルロース０．０８ｇ（住友精化株式会社、ＨＥＣ  ＡＷ−１５Ｆ）、アゾ系化合物として５質量％の２，２’アゾビス（２−アジミノプロパン）二塩酸塩水溶液２．１９ｇ、内部架橋剤として、３質量％のＮ，Ｎ’−メチレンビスアクリルアミド水溶液３．２０ｇとイオン交換水３２．４０ｇを加えて溶解し、単量体Ａ及びそのナトリウム塩を第１の単量体成分として含む水溶液を調製した。【０１０３】
そして、上述のように調製した第１の単量体成分を含む水溶液をセパラブルフラスコに添加して、系内に０．２Ｌ／分の窒素を通気しつつ１０分間攪拌数３００ｒｐｍで攪拌した。別途、ｎ−ヘプタン６．６２ｇに界面活性剤として、ＨＬＢ３のショ糖ステアリン酸エステル（三菱化学フーズ株式会社、リョートーシュガーエステルＳ−３７０）０．７４ｇを加熱溶解した界面活性剤溶液７．３６ｇを調製した。界面活性剤溶液を第１の単量体成分を含む水溶液にさらに添加して、攪拌数５５０ｒｐｍで２０分間攪拌しながら系内を窒素で十分に置換した後、７０℃の水浴に浸漬して昇温し、重合を２６分間行った。【０１０４】
第１段目の重合後、系内にｎ−ヘプタン１１０ｇを添加し、攪拌数を１０００ｒｐｍに変更した後、１２５℃の油浴で反応液を昇温し、ｎ―プロパンと水の共沸蒸留により、ｎ−ヘプタンを還流しながら、１２１．１５ｇの水を系外へ抜き出した。その後、ｎ−ヘプタンを蒸発させて乾燥することによって、架橋重合体の乾燥品（第１のポリマー粒子）を得た。【０１０５】
ＪＩＳ標準篩を上から、目開き４２５μｍの篩、目開き３００μｍの篩、目開き２５０μｍの篩、目開き１８０μｍの篩、目開き１０６μｍの篩、目開き７５μｍの篩、目開き４５μｍの篩、及び受け皿の順に組み合わせた。組み合わせた最上の篩に、第１のポリマー粒子１０ｇを入れ、目開きの大きな篩から順に手で第１のポリマー粒子をこすりつけ、部分的に認められる第１のポリマー粒子の凝集を解いた。【０１０６】
（株）セイシン企業製のＲＯＢＯＴ  ＳＩＦＴＥＲ  ＲＰＳ  ２０５を用いて、音波強度４０Ｗ／ｍ2、周波数８０Ｈｚ、パルス間隔１秒、分級時間２分の条件の下、ＲＯＢＯＴ  ＳＩＦＴＥＲ用のＪＩＳ標準篩を上から、目開き４２５μｍの篩、目開き３００μｍの篩、目開き２５０μｍの篩、目開き１８０μｍの篩、目開き１０６μｍの篩、目開き７５μｍの篩、目開き４５μｍの篩、を組み合わせ、ほぐした第１のポリマー粒子を装置の充填容器に入れ分級した。分級後、各篩上に残った第１のポリマー粒子の質量を全量に対する質量百分率として算出し、粒度分布を求めた。この粒度分布に関して粒子径の大きい方から順に篩上を積算することにより、篩の目開きと篩上に残った吸水性樹脂の質量百分率の積算値との関係を対数確率紙にプロットした。確率紙上のプロットを直線で結ぶことにより、積算質量百分率５０質量％に相当する粒子径を中位粒子径とした。この結果、得られた第１のポリマー粒子の中位粒子径は８３μｍであった。【０１０７】
単量体Ｂとして予め上述の方法により酸解離指数（ｐＫａ）を測定したアクリル酸（ｐＫａ４．１）を用意し、これをイオン交換水に溶解させて８０質量％のアクリル酸水溶液３８４．６ｇ（アクリル酸を４．２７モル含む）を調製した。この水溶液を２Ｌの丸口幅広ポリ容器に入れ、外部より冷却しつつ、３０質量％の水酸化ナトリウム水溶液４１６．７ｇ（３．２０モル）を滴下して７５モル％の中和を行った。この容器にアゾ系化合物として５質量％の２，２’アゾビス（２−アジミノプロパン）二塩酸塩水溶液６．４２ｇ、内部架橋剤として、１質量％のＮ，Ｎ’−メチレンビスアクリルアミド水溶液６．１７ｇとイオン交換水１６４．７８ｇを加えて溶解し、単量体Ｂ及びそのナトリウム塩を第２の単量体成分として含む水溶液を調製した。第２の単量体成分を含む水溶液に、第１のポリマー粒子１５ｇを浸漬させて、冷蔵庫で１４時間かけて十分に膨潤させた。目開き３８μｍの篩を用いて、膨潤した第１のポリマー粒子と余分な第２の単量体成分を含む水溶液を分離した。膨潤した第１のポリマー粒子は第２の単量体成分を含む水溶液を３６３．６９ｇ吸収していた。【０１０８】
還流冷却器、窒素ガス導入管、並びに、攪拌機として、翼径５０ｍｍの４枚傾斜パドル翼を２段有する攪拌翼を備えた内径１１０ｍｍ、２Ｌ容の丸底円筒型セパラブルフラスコを準備した。このフラスコに、炭化水素分散剤として、ｎ−ヘプタン２９３ｇをとり、高分子分散剤として無水マレイン酸変性エチレン・プロピレン共重合体（三井化学株式会社、ハイワックス１１０５Ａ）０．７４ｇを添加し、攪拌数３００ｒｐｍで攪拌しつつ加温溶解した後、６０℃まで冷却した。【０１０９】
６０℃まで冷却した後、ｎ−ヘプタン６．６２ｇに界面活性剤として、ＨＬＢ３のショ糖ステアリン酸エステル（三菱化学フーズ株式会社。リョートーシュガーエステルＳ−３７０）０．７４ｇを加熱溶解した界面活性剤溶液７．３６ｇをさらに添加して、１０分間攪拌した。【０１１０】
攪拌後、系内に膨潤した第１のポリマー粒子３６２．０２ｇを添加し、３０分間、攪拌数１０００ｒｐｍで攪拌しながら系内を０．２Ｌ／ｍｉｎの窒素で十分に置換した。その後、フラスコを８０℃の水浴に浸漬して昇温し、第２段目の重合を６６分間行って、第１のポリマー粒子に浸透した第２の単量体成分を重合させて、第１のポリマー粒子に第２のポリマーが浸透した構造を有する吸水性スクラブ剤を得た。【０１１１】
第２段目の重合後、１２５℃の油浴で反応液を昇温し、ｎ−ヘプタンと水との共沸蒸留によりｎ−ヘプタンを還流しながら１７１．８ｇの水を系外へ抜き出した後、ｎ−ヘプタンを蒸留させて、乾燥することによって、吸水性スクラブ剤の乾燥品を取得した。この乾燥品を目開き８５０μｍの篩を通過させ、吸水性スクラブ剤の乾燥物１４４．２２ｇを得た。【０１１２】
ＪＩＳ標準篩を上から、目開き４２５μｍの篩、目開き２５０μｍの篩、目開き１８０μｍの篩、目開き１０６μｍの篩、目開き７５μｍの篩、目開き４５μｍの篩、及び受け皿の順に組み合わせた。組み合わせた最上の篩に、吸水性スクラブ剤５０ｇを入れ、ロータップ式振とう器を用いて１０分間振とうさせて分級した。分級後、各篩上に残った、吸水性スクラブ剤の質量を全量に対する質量百分率として算出し、粒度分布を求めた。この粒度分布に関して粒子径の大きい方から順に篩上を積算することにより、篩の目開きと篩上に残った、吸水性スクラブ剤の質量百分率の積算値との関係を対数確率紙にプロットした。確率紙上のプロットを直線で結ぶことにより、積算質量百分率５０質量％に相当する粒子径を中位粒子径とした。この結果、このときの吸水性スクラブ剤の中位粒子径は１７４μｍであった。【０１１３】
得られた吸水性スクラブ剤を目開き５００μｍのＪＩＳ標準篩を通過し、目開き１０６μｍのＪＩＳ標準篩上に残るものに分級した。【０１１４】
一方、翼径９０ｍｍであるフッ素樹脂製碇型攪拌翼を備えた内径１１０ｍｍで２Ｌ容の丸底円筒型セパラブルフラスコに、分級を行った吸水性スクラブ剤３０ｇを入れ、５００ｒｐｍで攪拌しつつ、後架橋剤であるエチレングリコールジグリシジルエーテル０．０２ｇ、プロピレングリコール０．３ｇ、イオン交換水１．０ｇ、イソプロパノール０．３ｇを混合させた溶液を滴下し、さらに１分間攪拌を行った。該重合体を、フッ素樹脂コーティングされた、底面２６×２０ｃｍで深さ約５ｃｍのバットに広げ、このバットを１８０℃に設定した熱風乾燥機内（ＡＤＶＡＮＴＥＣ社製、ＦＶ−３２０）に４０分間静置した。これにより、吸水性スクラブ剤を後架橋剤によって架橋させた後、５００μｍの篩を通過させ、第１のポリマー粒子に第２のポリマーが浸透した構造を有する吸水性スクラブ剤を２９ｇ取得した。【０１１５】
続いて、作製した吸水性スクラブ剤の純水吸水倍率及び圧縮破断応力を、上述の方法により測定し、パネラーによる評価を行った。その結果を表１に示す。【０１１６】
（実施例２）
実施例１において、第１のポリマー粒子の内部架橋剤である３質量％のＮ，Ｎ’−メチレンビスアクリルアミド水溶液の添加量を３．３８ｇに変更した以外は、実施例１と同様にして吸水性スクラブ剤を作製した。
続いて、作製した吸水性スクラブ剤の純水吸水倍率及び圧縮破断応力を、上述の方法により測定し、パネラーによる評価を行った。その結果を表１に示す。【０１１７】
（実施例３）
実施例１において、第１のポリマー粒子の内部架橋剤である３質量％のＮ，Ｎ’−メチレンビスアクリルアミドの添加量を３．６０ｇに変更した以外は、実施例１と同様にして吸水性スクラブ剤を作製した。
続いて、作製した吸水性スクラブ剤の純水吸水倍率及び圧縮破断応力を、上述の方法により測定し、パネラーによる評価を行った。その結果を表１に示す。【０１１８】
（比較例１）
住友精化株式会社製の低密度ポリエチレン微粒子（フロービーズＣＬ８００７、低密度ポリエチレンの球状粒、粒子径０．６ｍｍ）を用意し、これを比較例１のスクラブ剤とした。
続いて、用意したスクラブ剤の純水吸水倍率及び圧縮破断応力を、上述の方法により測定し、パネラーによる評価を行った。なお、パネラーによる評価を行う際、低密度ポリエチレン微粒子は吸水により粒子径が増大しないため、低密度ポリエチレン微粒子は分級せずに、化粧料を作製した。その結果を表１に示す。【０１１９】
（比較例２）
住友精化株式会社製の吸水性樹脂粒子（アクアキープＳＡ５０ＩＩ、アクリル酸重合体部分ナトリウム塩架橋物、粒子径２５６μｍ）を用意し、これを比較例１の吸水性スクラブ剤とした。
続いて、用意した吸水性スクラブ剤の純水吸水倍率及び圧縮破断応力を、上述の方法により測定し、パネラーによる評価を行った。その結果を表１に示す。【０１２０】
【表１】
2019189325.tif 000002
【０１２１】
表１に示される結果からも明らかなとおり、実施例１〜３の吸水性スクラブ剤は、吸水して適度な硬さを備えており、皮膚刺激は少なく、皮膚のマッサージ効果も良好であることが分かる。
【国際調査報告】
2019189325.tif 000003
2019189325.tif 000004
2019189325.tif 000005
2019189325.tif 000006
2019189325.tif 000007
2019189325.tif 000008
2019189325.tif 000009
2019189325.tif 000010